(57)【要約】【課題】帯電防止性、透過性、濡れ性を兼ね備えた光学積層体、これを用いた偏光板及びインセル型タッチパネル付き液晶表示装置を提供する。【解決手段】透明基材１０の少なくとも一方の面に導電性を有するハードコート層１１が形成された光学積層体１５であって、ハードコート層１１の表面抵抗値が１×１０８〜９×１０９Ω/□であり、ハードコート層１１の飽和帯電圧が０．０５ｋＶ以下、かつ、半減期が０．１０ｓ以下であり、全光線透過が９０％以上であり、ハードコート層１１表面に対する純水の接触角が８５°以下であり、ハードコート層１１の表面張力が３０ｍＮ／ｍ以上である、光学積層体。【選択図】図２
2017146456.tif 000002
【特許請求の範囲】
【請求項１】
透明基材の少なくとも一方の面に導電性を有するハードコート層が形成された光学積層体であって、
前記ハードコート層の表面抵抗値が１×１０８〜９×１０９Ω/□であり、
前記ハードコート層の飽和帯電圧が０．０５ｋＶ以下、かつ、半減期が０．１０ｓ以下であり、
全光線透過率が９０％以上であり、
前記ハードコート層表面に対する純水の接触角が８５°以下であり、
前記ハードコート層の表面張力が３０ｍＮ／ｍ以上であることを特徴とする、光学積層体。
【請求項２】
鹸化処理後の前記光学積層体において、
前記ハードコート層の表面抵抗値が１×１０８〜９×１０９Ω/□であり、
飽和帯電圧０．１ｋＶ以下、かつ、半減期が０．１５ｓ以下であり、
全光線透過率が９０%以上であり、
前記ハードコート層に対する純水の接触角が６５°以下であり、
前記ハードコート層の表面張力が３４ｍＮ／ｍ以上であることを特徴とする、請求項１に記載の光学積層体。
【請求項３】
前記ハードコート層中に導電剤を含有することを特徴とする、請求項１または２に記載の光学積層体。
【請求項４】
前記導電剤が４級アンモニウム塩を含有する材料であることを特徴とする、請求項３に記載の光学積層体。
【請求項５】
前記ハードコート層中の塩素濃度が１，０００ｐｐｍ以上であり、
前記導電剤が、４級アンモニウム塩を含有する分子量１，０００〜１００，０００のアクリルポリマーであることを特徴とする、請求項４に記載の光学積層体。
【請求項６】
前記透明基材が、セルローストリアセテート、シクロオレフィンポリマー、シクロオレフィンコポリマー、アクリルポリマー、ポリエチレンテレフタラート、ポリイミド、ポリカーボネートのいずれかのフィルムであることを特徴とする、請求項１〜４のいずれかに記載の光学積層体。
【請求項７】
請求項１〜６のいずれかに記載の光学積層体と、
偏光フィルムとを備える、偏光板。
【請求項８】
請求項７記載の偏光板を備える、インセル型タッチパネル付き液晶表示装置。
【発明の詳細な説明】
【技術分野】
【０００１】
本発明は、インセル型タッチパネル付き液晶表示装置に好適な光学積層体に関する。
【背景技術】
【０００２】
近年、タッチパネルを備えた液晶表示装置として、液晶セル内にタッチパネル機能を内蔵したインセル型の液晶表示装置が種々の電子機器に利用されている。インセル型の液晶表示装置は、その構造上、光の透過率向上による高輝度化、薄型化、軽量化を図ることができる点で利点がある。ただし、インセル型の液晶表示装置では、ユーザによってタッチされる液晶表示装置の表面から深い位置に導電材があるため、指でタッチした際に生じた静電気を逃がし切れず、画面が白濁するという問題がある。
【０００３】
特許文献１には、インセルタッチパネル液晶素子の前面用の光学積層体として、位相差板及び偏光膜を含む光学積層体形成部材に導電層を設け、導電層の表面をアースした構成とすることによって、液晶画面の白濁を防止できることが記載されている。また、特許文献１では、当該導電層の表面抵抗率を１．０×１０８〜２．０×１０９Ω／□とすることが記載されている。
【先行技術文献】
【特許文献】
【０００４】
【特許文献１】特開２０１４−８９２６９号公報
【発明の概要】
【発明が解決しようとする課題】
【０００５】
高い帯電防止特性を発現するためには、導電層として機能させる樹脂層に導電剤を多量に添加する必要がある。ただし、導電剤として金属微粒子や金属酸化物を多量に用いた場合、高い透過性を得ることが困難である。また、導電層の表面にカバーガラスを貼り合わせる場合、導電層の濡れ性が悪いと、カバーガラス貼合時に粘着層との密着性が低下し、カバーガラスの浮きが生じるという問題がある。
【０００６】
それ故に、本発明は、帯電防止性、透過性、濡れ性を兼ね備えた光学積層体、これを用いた偏光板及びインセル型タッチパネル付き液晶表示装置を提供することを目的とする。
【課題を解決するための手段】
【０００７】
本発明は、透明基材の少なくとも一方の面に導電性を有するハードコート層が形成された光学積層体に関するものである。本発明に係る光学積層体は、ハードコート層の表面抵抗値が１×１０８〜９×１０９Ω/□であり、ハードコート層の飽和帯電圧が０．０５ｋＶ以下、かつ、半減期が０．１０ｓ以下であり、全光線透過率が９０％以上であり、ハードコート層表面に対する純水の接触角が８５°以下であり、ハードコート層の表面張力が３０ｍＮ／ｍ以上である。
【０００８】
本発明に係る偏光板及びインセル型タッチパネル付き液晶表示装置は、上記の光学積層体を備えるものである。
【発明の効果】
【０００９】
本発明によれば、帯電防止性、透過性、濡れ性を兼ね備えた光学積層体、これを用いた偏光板及びインセル型タッチパネル付き液晶表示装置を提供できる。
【図面の簡単な説明】
【００１０】
【図１】実施形態に係るインセル型タッチパネル付き液晶表示装置の概略構成を示す断面図
【図２】実施形態に係る偏光板の断面図
【発明を実施するための形態】
【００１１】
図１は、実施形態に係るインセル型タッチパネル付き液晶表示装置の概略構成を示す断面図である。
【００１２】
インセル型タッチパネル付き液晶表示装置１は、背面側から順に、バックライト２と、偏光板３ａと、インセル型タッチパネル付き液晶パネル４と、偏光板３ｂと、接着層６を介して偏光板３ｂに貼り合わされたカバーガラス７とを備える。尚、図１における上側が画像表示装置１の前面側（視認される側）に対応し、図１における下側が画像表示装置１の背面側に対応する。インセル型タッチパネル付き液晶パネル４は、タッチパネル機能を液晶セル内に内蔵したものである。接着層６は、例えば、透明光学粘着フィルム（ＯＣＡ；Ｏｐｔｉｃａｌ  Ｃｌｅａｒ  Ａｄｈｅｓｉｖｅフィルム）により構成される。
【００１３】
図２は、実施形態に係る偏光板の断面図であって、図１に示した偏光板３ａ及び３ｂの詳細構成を示す図である。
【００１４】
偏光板３ａ及び３ｂは、透明基材１０の一方面にハードコート層１１を積層した光学積層体１５と、透明基材１０の他方面に貼り合わされた偏光フィルム１２とを備える。
る。
【００１５】
偏光フィルム１２は、例えば、ポリビニルアルコール（ＰＶＡ）をヨウ素等で染色して延伸して形成される。ＰＶＡフィルムからなる偏光フィルム１２を透明基材１０に貼り合わせる際には、接着剤としてＰＶＡ水溶液が用いられるが、透明基材１０に接着性を発現させるために、透明基材１０の表面にはアルカリによる鹸化処理が施される。
【００１６】
以下、光学積層体１５について詳細を説明する。
【００１７】
透明基材１０は、光学積層体１５の基体となるフィルムである。透明基材１０は、透明性及び可視光線の透過性に優れた材料で形成されるフィルムであれば、特に限定されないが、例えば、セルローストリアセテート、シクロオレフィンポリマー、シクロオレフィンコポリマー、アクリルポリマー、ポリエチレンテレフタラート、ポリイミド、ポリカーボネートからなるフィルムを使用できる。透明基材１０の厚みは、特に限定されないが、１０〜２００μｍとすることが好ましい。
【００１８】
ハードコート層１１は、バインダー樹脂となるアクリレートモノマーと、光重合開始剤と、導電剤とを少なくとも含有するハードコート層形成用塗工液を塗布し、塗膜を光重合により硬化させることによって形成することができる。アクリレートモノマーとしては、例えば、トリメチロールプロパントリアクリレート、エトキシ化トリメチロールプロパントリアクリレート、プロポキシ化トリメチロールプロパントリアクリレート、トリス２−ヒドロキシエチルイソシアヌレートトリアクリレート、グリセリントリアクリレート等のトリアクリレート、ペンタエリスリトールトリアクリレート、ジペンタエリスリトールトリアクリレート、ジトリメチロールプロパントリアクリレート等の３官能のアクリレート化合物や、ペンタエリスリトールテトラアクリレート、ジトリメチロールプロパンテトラアクリレート、ジペンタエリスリトールテトラアクリレート、ジペンタエリスリトールペンタアクリレート、ジトリメチロールプロパンペンタアクリレート、ジペンタエリスリトールヘキサアクリレート、ジトリメチロールプロパンヘキサアクリレート、ペンタエリスリトールトリアクリレートヘキサメチレンジイソシアネートウレタンプレポリマー等の３官能以上の多官能アクリレート化合物や、これらアクリレートの一部をアルキル基やε−カプロラクトンで置換した多官能アクリレート化合物等が挙げられる。
【００１９】
光重合開始剤としては、例えば、２，２−エトキシアセトフェノン、１−ヒドロキシシクロヘキシルフェニルケトン、ジベンゾイル、ベンゾイン、ベンゾインメチルエーテル、ベンゾインエチルエーテル、ｐ−クロロベンゾフェノン、ｐ−メトキシベンゾフェノン、ミヒラーケトン、アセトフェノン、２−クロロチオキサントン等が挙げられる。これらを単独、もしくは２種類以上合わせて用いても良い。
【００２０】
導電剤は、ハードコート層１１に導電性を付与するために添加される。本発明では、導電剤として、４級アンモニウム塩を含有し、分子量が１０００〜１０００００のアクリルポリマーを使用する。この４級アンモニウム塩含有アクリルポリマーは、ジメチルアミノエチルメタクリレートのメチルクロライド塩や、ジメチルアミノプロピルアクリルアミドのメチルクロライド塩等の４級アンモニウム塩含有モノマーを他のモノマーと共重合させたものである。４級アンモニウム塩含有アクリルポリマーは、親水基（４級アンモニウム塩部分）が空気中の水分を吸収することによって帯電防止機能を発現する。４級アンモニウム塩含有アクリルポリマーの分子量が１０００未満の場合、４級アンモニウム塩含有アクリルポリマーの分子が短くなるため、ハードコート層１１に形成される導電パスが細切れになりやすく、導電性が低下する。また、４級アンモニウム塩含有アクリルポリマーの分子量が１０００未満の場合、ハードコート層１１の鉛筆硬度が低下し、光学積層体１５がハードコートフィルムとして適さなくなる。４級アンモニウム塩含有アクリルポリマーの分子量が１０００００を超える程度まで大きくなった場合、ハードコート層形成用塗液の粘度が高くなり過ぎ、スジ状の面性不良が発生し、均一な塗膜が形成できなくなる。また、４級アンモニウム塩含有アクリルポリマーの分子量が１０００００を超える程度まで大きくなった場合、ハードコート層１１表面への４級アンモニウム塩含有アクリルポリマーの浮き上がりが阻害され、表面抵抗値の悪化に繋がる。
【００２１】
また、ハードコート層形成用塗液には、必要に応じて、防汚剤、表面調製剤、レベリング剤、屈折率調製剤、光増感剤等の他の添加剤を加えても良い。
【００２２】
また、ハードコート層形成用組成物には、適宜溶剤を添加しても良い。溶剤の例としては、ジブチルエーテル、ジメトキシメタン、ジメトキシエタン、ジエトキシエタン、プロピレンオキシド、１，４−ジオキサン、１，３−ジオキソラン、１，３，５−トリオキサン、テトラヒドロフラン、アニソールおよびフェネトール等のエーテル類、またアセトン、メチルエチルケトン、ジエチルケトン、ジプロピルケトン、ジイソブチルケトン、メチルイソブチルケトン、シクロペンタノン、シクロヘキサノン、メチルシクロヘキサノン、およびメチルシクロヘキサノン等のケトン類、また蟻酸エチル、蟻酸プロピル、蟻酸ｎ−ペンチル、酢酸メチル、酢酸エチル、プロピオン酸メチル、プロピオン酸エチル、酢酸ｎ−ペンチル、およびγ−プチロラクトン等のエステル類、さらにメチルセロソルブ、セロソルブ、ブチルセロソルブ、セロソルブアセテート等のセロソルブ類が挙げられる。これらを単独、もしくは２種類以上合わせて用いても良い。
【００２３】
本実施形態に係る光学積層体１５は、ロール・ツー・ロールで、透明基材１０の少なくとも一方面に、上述したハードコート層形成用組成物の塗液をウェットコーティング法により塗布し、塗膜に電子線や紫外線等の活性エネルギー線を照射して、活性エネルギー線硬化性樹脂を硬化させることによって形成することができる。ウェットコーティング法としては、フローコーティング法、スプレーコーティング法、ロールコーティング法、グラビアロールコーティング法、エアドクターコーティング法、プレードコーティング法、ワイヤードクターコーティング法、ナイフコーティング法、リバースコーティング法、トランスファロールコーティング法、マイクログラビアコーティング法、キスコーティング法、キャストコーティング法、スロットオリフィスコーティング法、カレンダーコーティング法、ダイコーティング法等の公知の方法を採用できる。また、紫外線照射により塗膜を硬化させる場合、紫外線照射の場合、高圧水銀ランプ、ハロゲンランプ、キセノンランプ、フュージョンランプ等を使用することができる。紫外線照射量は、通常１００〜８００ｍＪ／ｃｍ２程度である。
【００２４】
本実施形態に係る光学積層体１５は、以下の特性を有する。
【００２５】
［導電特性］
＜鹸化処理前＞
・ハードコート層１１の表面抵抗値：１×１０８〜９×１０９Ω/□
・飽和帯電圧：０．０５ｋＶ以下
・半減期：０．１０ｓ以下
＜鹸化処理後＞
・ハードコート層１１の表面抵抗値：１×１０８〜９×１０９Ω/□
・飽和帯電圧：０．１ｋＶ以下
・半減期：０．１５ｓ以下
【００２６】
ここで、飽和帯電圧とは、帯電圧が飽和値に達したときの電圧をいい、半減期とは、飽和帯電圧が半分の値まで減衰するのに要する時間をいう。飽和帯電圧が低く、半減期が短いほど、静電気の拡散性が高く、帯電防止性能が良好であると言える。光学積層体１５が上記の導電特性を満たさない場合、インセル型タッチパネルの帯電防止フィルムとして用いても、静電気を十分に逃がしきれず、画面の白濁を生じる可能性がある。
【００２７】
光学積層体１５と偏光フィルム１２とを貼り合わせる場合、光学積層体をアルカリで鹸化処理する必要があるが、本実施形態に係る光学積層体１５は、鹸化処理前後のいずれにおいても高い導電特性を有する。
【００２８】
［光学特性］
・全光透過率：９０％以上
【００２９】
光学積層体１５の全光透過率が９０％以上未満の場合、液晶表示装置の輝度を低下させるため、偏光板や液晶表示装置の用途には適さなくなる。
【００３０】
［表面特性］
＜鹸化処理前＞
・ハードコート層１１の表面に対する純水の接触角：８５°以下
・ハードコート層１１の表面張力：３０ｍＮ／ｍ以上
＜鹸化処理後＞
・ハードコート層１１の表面に対する純水の接触角：６５°以下
・ハードコート層１１の表面張力：３４ｍＮ／ｍ以上
【００３１】
図１に示したように、光学積層体１５のハードコート層１１上にカバーガラス７を貼り合わせる場合、カバーガラス貼合用の接着剤との密着性が必要となる。本実施形態に係る光学積層体１５は、ハードコート層１１の表面に適度な濡れ性があるため、カバーガラス貼合用の接着剤との高い密着性を得ることができる。
【００３２】
また、本実施形態に係る光学積層体１５において、ハードコート層１１中の塩素濃度が１０００ｐｐｍ以上である。ハードコート層１１に含まれる塩素原子は、導電剤の４級アンモニウム塩由来のものである。導電剤以外に塩素を含有する材料を使用していない場合、塩素濃度と４級アンモニウム塩濃度とは一致する。すなわち、ハードコート層１１中の４級アンモニウム塩濃度を１０００ｐｐｍ以上とすることによって、上述した導電特性を得ることができる。
【００３３】
以上説明したように、本実施形態に係る光学積層体１５では、導電剤として４級アンモニウム塩を使用しているため、導電剤として金属微粒子や金属酸化物微粒子を用いた場合と同様に低抵抗を実現しつつ、導電剤として金属微粒子や金属酸化物微粒子を用いた場合と比べて、高い透過性を得ることができる。
【００３４】
また、本実施形態に係る光学積層体１５では、４級アンモニウム塩含有アクリルポリマーを使用しているため、バインダー樹脂（アクリレートモノマー）との親和性が高く、鹸化処理における導電剤の喪失が抑制される。したがって、本実施形態に係る光学積層体１５では、鹸化処理後においても表面抵抗値の低下を抑制することができる。また、分子量が１０００〜１０００００の４級アンモニウム塩含有アクリルポリマーを使用することにより、良好な導電特性とハードコート層１１に必要な硬度とを得ることができる。
【００３５】
更に、ハードコート層１１の表面に適度な塗れ性があるため、カバーガラス貼合用の接着剤との密着性に優れる。
【００３６】
本実施形態に係る光学積層体１５は、帯電防止性、透過性、濡れ性を兼ね備えるため、タッチパネルに使用する帯電防止ハードコートフィルムとして好適に利用でき、タッチパネル機能を液晶セル内に内蔵したインセル型タッチパネル付き液晶表示装置に特に適している。
【００３７】
尚、上述した光学積層体１５には、ハードコート層１１の他に、必要に応じて、高屈折率層、低屈折率層、防汚層、赤外線吸収層、紫外線吸収層、色補正層等の少なくとも１層を設けても良い。
【実施例】
【００３８】
以下、本発明を具体的に実施した実施例を説明する。
【００３９】
（実施例１、２、比較例１、２）
厚さ２５μｍのトリアセチルセルロース（ＴＡＣ）フィルムの一方面に、以下の材料を表１に記載の配合比で配合したハードコート層形成用塗液を塗布し、乾燥させた。その後、紫外線照射装置（フュージョンＵＶシステムジャパン、光源Ｈバルブ）を用いて照射線量２００ｍＪ／ｃｍ２で紫外線照射を行うことにより塗膜を硬化させて、ハードコート層を形成し、光学積層体を作製した。
【００４０】
［ハードコート層形成用塗液の使用材料］
・バインダー樹脂：ペンタエリスリトールトリアクリレートヘキサメチレンジイソシアネート  ウレタンプレポリマー（ＵＡ−３０６Ｈ、共栄社化学株式会社）
・導電剤：４級アンモニウム塩含有ポリマー（１ＳＸ、大成ファインケミカル株式会社）
・光重合開始剤：１−ヒドロキシ−シクロヘキシル−フェニル−ケトン（Ｉｒｇａｃｕｒｅ（登録商標）１８４、ＢＡＳＦ社）
・レベリング剤：アクリルポリマー（ＴＥＧＯ（登録商標）  Ｆｌｏｗ  ３７０、Ｅｖｏｎｉｋ社）
・溶剤１：プロピレングリコールモノメチルエーテル（ＰＧＭＥ）
・溶剤２：メチルイソブチルケトン（ＭＩＢＫ）
【００４１】
【表１】
2017146456.tif 000003
【００４２】
（比較例３）
導電剤として、アンチモンドープ酸化スズ（ＡＴＯ）微粒子（ＥＬＣＯＭ  Ｖ３５０１、日揮触媒化成株式会社）を用い、表１に示す配合比で各材料を配合したハードコート層形成用塗液を用い、実施例１と同様に光学積層体を作製した。
【００４３】
実施例及び比較例に係る光学積層体について、表面抵抗値、飽和耐電圧、半減期、全光線透過率、表面張力、接触角及び鉛筆硬度を測定した。測定方法は以下の通りである。
【００４４】
＜表面抵抗値＞
サンプルを２３℃、５０％ＲＨの環境下で２４時間静置した後、ＪＩＳ  Ｋ  ６９１１に準拠して、抵抗率計  ハイレスタＵＰ  ＭＣＰ−ＨＴ４５０（株式会社三菱化学アナリテック製）を用いてハードコート層の表面抵抗値を測定した。
【００４５】
＜飽和帯電圧、半減期＞
サンプルを２３℃、５０％ＲＨの環境下で２４時間静置した後、ＪＩＳ  Ｌ  １０９４に準拠して、帯電電荷減衰度測定器  ＳＴＡＴＩＣ  ＨＯＮＥＳＴＭＥＴＥＲ  Ｈ−０１１０−Ｓ４（シシド静電気株式会社製）を用いて飽和耐電圧及び半減期を測定した。測定条件は、印可電圧５００Ｖ、印可時間１０秒とした。
【００４６】
＜全光線透過率＞
全光線透過率は、ＪＩＳ  Ｋ  ７１０５に準拠し、ヘーズメーター（ＮＤＨ２０００、日本電色工業株式会社）を用いて測定した。
【００４７】
＜表面張力（表面自由エネルギー）＞
表面張力は、表面張力値評価用テストペン（ダインペン、Ａｒｃｏｔｅｓｔ社製）を用い、ハードコート層の表面に３ｃｍの長さにインクを塗布した後、５秒間目視にて観察した。インクの弾きが生じない限界の表面張力を評価値とした。
【００４８】
＜接触角＞
接触角は、ＪＩＳ  Ｒ  ３２５７に準拠し、純水１μｌを測定面に接触、着滴させ、着滴から１．５秒後の液滴と測定面のなす角度を接触角計（ＬＳＥ−Ｂ１００、株式会社ニック）を用いて測定した。
【００４９】
＜鉛筆硬度＞
ＪＩＳ  Ｋ５６００−５−４に準拠し、三菱ユニ鉛筆（三菱鉛筆株式会社製）及びクレメンス型引掻き試験機（ＨＡ−３０１、テスター産業株式会社製）を用いて、ハードコート層表面の鉛筆硬度を測定した。鉛筆の硬度を変えながら繰り返し試験を行って、キズによる外観の変化を目視で観察し、キズが観察されない最大の硬度を評価値とした。
【００５０】
上記評価は、鉛筆硬度を除き、鹸化処理前の光学積層体及び鹸化処理後の光学積層体の両方に対して行った。光学積層体の鹸化処理方法は、次の通りである。
【００５１】
＜鹸化処理方法＞
サンプルを２５℃の８重量％水酸化ナトリウム水溶液に１２０秒間浸漬させた後、３５℃の０．１Ｎ硫酸水溶液に３５秒間浸漬し、水酸化ナトリウムを中和させた。その後、サンプルを、純水槽１、２、３で順にそれぞれ６０秒間、３０秒間、６０秒間洗浄した。水分を拭き取った後、９０℃のオーブンで３０秒間サンプルを加熱した。
【００５２】
表２に実施例及び比較例に係る光学積層体の評価結果を示す。
【００５３】
【表２】
2017146456.tif 000004
【００５４】
表２に示すように、実施例１及び２に係る光学積層体は、導電性及び透明性に優れ、鹸化処理後における導電性も維持されている。また、実施例１及び２に係る光学積層体は、カバーガラスの貼り合わせに必要な適度な濡れ性も備えていた。
【００５５】
これに対して、比較例１に係る光学積層体は、４級アンモニウム塩含有ポリマーの配合量が少ないため（塩素濃度が１０００ｐｐｍ未満）、インセル型タッチパネル付き液晶表示装置に要求される表面抵抗値が得られなかった。
【００５６】
比較例２に係る光学積層体は、分子量が低い（１０００未満）の４級アンモニウム塩含有ポリマーを使用したため、実施例１及び２と比べて、表面抵抗値が高くなり、静電気拡散性も低下した。この導電性の悪化は、４級アンモニウム塩含有ポリマーの分子が短く、導電パスが細切れに形成されたことに起因すると考えられる。また、比較例２に係る光学積層体は、鉛筆硬度がＨＢであり、ハードコートフィルムに必要な硬度が得られなかった。また、比較例２に係る光学積層体は、鹸化処理後における導電特性の低下も大きかった。
【００５７】
比較例３に係る光学積層体は、導電剤として金属酸化物微粒子を多量に配合したため、液晶表示装置用の部材として必要な透過性が得られなかった。また、実施例１及び２と比べて、表面抵抗値が高くなり、静電気拡散性も低下した。
【００５８】
以上の結果より、本発明に係る光学積層体は、導電性及び透過性に優れ、適度な濡れ性を有することが確認された。
【産業上の利用可能性】
【００５９】
本発明は、帯電防止ハードコートフィルムとしてタッチパネル等に利用できる。
【符号の説明】
【００６０】
１  画像表示装置
２  バックライト
３ａ、３ｂ  偏光板
４  インセル型タッチパネル付き液晶パネル
６  接着層
７  カバーガラス
１０  透明基材
１１  ハードコート層
１２  偏光フィルム
１５  光学積層体
【図１】
2017146456.tif 000005
【図２】
2017146456.tif 000006